СЫРЬЕВАЯ СМЕСЬ ДЛЯ ИЗГОТОВЛЕНИЯ КЕРАМИЧЕСКИХ ИЗДЕЛИЙ
RAW MIX FOR PRODUCTION OF CERAMIC ITEMS

Изобретение относится к составам сырьевых смесей, которые могут быть использованы для изготовления керамических изделий: кирпича, черепицы, плитки.
Известна сырьевая смесь, содержащая, мас.%: лесс 72,0-74,0; бентонит 22,0-24,0; стеклобой 2,0-6,0 [1]. Морозостойкость изделий из такой смеси составляет 40-50 циклов.
Задачей изобретения является повышение морозостойкости изделий, полученных из сырьевой смеси.
Технический результат достигается тем, что сырьевая смесь для изготовления керамических изделий, содержащая лесс, бентонит, стеклобой, дополнительно включает циркон при следующем соотношении молотых компонентов, мас.%: лесс 30,0-32,0; бентонит 40,0-45,0; стеклобой 2,0-6,0; циркон 17,0-26,0.
В составе сырьевой смеси могут быть использованы лессы и бентониты любых месторождений; может быть использован бой любого силикатного стекла.
В таблице приведены составы сырьевой смеси для изготовления керамических изделий.
Таблица
Состав
Компоненты, мас.%
№
лесс
бентонит
стеклобой
циркон
1
32,0
40,0
2,0
26,0
2
30,0
43,0
4,0
23,0
3
32,0
45,0
6,0
17,0
Морозостойкость изделий из сырьевой смеси составит не менее 80 циклов дня всех приведенных в таблице составов.
2
2
Компоненты дозируют в требуемых количествах. Стеклобой и циркон размалывают до удельной поверхности 3000-3500 см/г. Бентонит и лесс измельчают до размера кусков 10-20 мм, сушат и размалывают сухим способом до удельной поверхности 3000-3500 см/г. Подготовленные компоненты смешивают и готовят сырьевую смесь с влажностью 9-13%. Из полученной сырьевой смеси полусухим способом формуют изделия. На поверхность отформованных изделий напыляют слой глазури и обжигают при температуре 950-1050°С.
Источники информации
1. SU 1564145, С04В 33/00, 1990.